(57)【要約】【課題】成形時にマット層が割れ難く、かつマット面と反対側の面に加飾が施された場合にマット面側から加飾が鮮明に見える艶消し樹脂フィルムを提供する。【解決手段】透明樹脂層の一方の面に、透明樹脂及び透明微粒子を含むマット層を共押出成形により積層して、艶消し樹脂フィルムとする。マット層の表面の６０度鏡面光沢度Ｇｓは、１１〜７０％になるようにする。前記ＧｓとヘイズＨとは、式：Ｈ（％）＜１１００／Ｇｓ（％）の関係を満たすようにする。【選択図】なし【特許請求の範囲】
【請求項１】
透明樹脂層の一方の面に、透明樹脂及び透明微粒子を含むマット層が共押出成形により積層されてなる艶消し樹脂フィルムであって、マット層の表面の６０度鏡面光沢度Ｇｓが１１〜７０％であり、前記ＧｓとヘイズＨとが式：Ｈ（％）＜１１００／Ｇｓ（％）の関係を満たすことを特徴とする艶消し樹脂フィルム。
【請求項２】
１５０℃で２倍に１軸延伸した後のマット層の表面の６０度鏡面光沢度Ｇｓ’と１５０℃で２倍に１軸延伸した後のヘイズＨ’とが式：Ｈ’（％）＜１１００／Ｇｓ’（％）の関係を満たす請求項１に記載の艶消し樹脂フィルム。
【請求項３】
前記Ｇｓと前記Ｇｓ’とが式：｜Ｇｓ−Ｇｓ’｜／Ｇｓ＜０．４５の関係を満たす請求項２に記載の艶消し樹脂フィルム。
【請求項４】
全体の厚さが２０〜８００μｍである請求項１〜３のいずれかに記載の艶消し樹脂フィルム。
【請求項５】
マット層の厚さが全体の厚さの５０％以下である請求項１〜４のいずれかに記載の艶消し樹脂フィルム。
【請求項６】
マット層の厚さが５〜１００μｍである請求項１〜５のいずれかに記載の艶消し樹脂フィルム。
【請求項７】
マット層に含まれる透明微粒子の屈折率（Ｎｄ）とマット層に含まれる透明樹脂の屈折率（Ｎｂ）との差（｜Ｎｄ−Ｎｂ｜）が０．０１以下である請求項１〜６のいずれかに記載の艶消し樹脂フィルム。
【請求項８】
マット層に含まれる透明微粒子の体積平均粒径が３〜１０μｍである請求項１〜７のいずれかに記載の艶消し樹脂フィルム。
【請求項９】
マット層に含まれる透明微粒子がアクリル系の架橋粒子である請求項１〜８のいずれかに記載の艶消し樹脂フィルム。
【請求項１０】
透明樹脂層に含まれる透明樹脂がメタクリル樹脂である請求項１〜９のいずれかに記載の艶消し樹脂フィルム。
【請求項１１】
マット層に含まれる透明樹脂がメタクリル樹脂である請求項１〜１０のいずれかに記載の艶消し樹脂フィルム。
【請求項１２】
メタクリル樹脂が、全単量体の合計１００重量％を基準にメタクリル酸アルキルを５０〜１００重量％、アクリル酸アルキルを０〜５０重量％、及びこれら以外の単量体を０〜４９重量％の割合で重合させてなる重合体である請求項１０又は１１に記載の艶消し樹脂フィルム。
【請求項１３】
透明樹脂層がゴム粒子を含む層である請求項１〜１２のいずれかに記載の艶消し樹脂フィルム。
【請求項１４】
マット層がゴム粒子を含まない層である請求項１〜１３のいずれかに記載の艶消し樹脂フィルム。
【請求項１５】
マット層がゴム粒子を含む層であり、マット層に含まれるゴム粒子の量がマット層に含まれる透明樹脂及びゴム粒子の合計１００重量％を基準に１５重量％以下である請求項１〜１３のいずれかに記載の艶消し樹脂フィルム。
【請求項１６】
マット層がゴム粒子を含む層であり、マット層に含まれる透明樹脂及びゴム粒子の合計１００重量％を基準とするマット層に含まれるゴム粒子の量が、透明樹脂層に含まれる透明樹脂及びゴム粒子の合計１００重量％を基準とする透明樹脂層に含まれるゴム粒子の量に比べて少ない請求項１３に記載の艶消し樹脂フィルム。
【請求項１７】
ゴム粒子がアクリル系ゴム粒子である請求項１３、１５又は１６に記載の艶消し樹脂フィルム。
【請求項１８】
アクリル系ゴム粒子が、アルキル基の炭素数が４〜８であるアクリル酸アルキルと多官能単量体とを共重合させてなるゴム弾性体の層のまわりに、メタクリル酸メチルを主体とする単量体を重合させてなる硬質重合体の層が形成されてなる多層構造の粒子である請求項１７に記載の艶消し樹脂フィルム。
【請求項１９】
前記ゴム弾性体の層の数平均径が５０〜５００ｎｍである請求項１８に記載の艶消し樹脂フィルム。
【請求項２０】
請求項１〜１９のいずれかに記載の艶消し樹脂フィルムの透明樹脂層側の面に、加飾が施されてなることを特徴とする加飾フィルム。
【請求項２１】
請求項２０に記載の加飾フィルムの加飾側の面に、熱可塑性樹脂シートが積層されてなることを特徴とする加飾シート。
【請求項２２】
請求項２０に記載の加飾フィルムの加飾側の面に、熱可塑性樹脂が射出成形されてなることを特徴とする加飾成形品。
【請求項２３】
請求項２１に記載の加飾シートの熱可塑性樹脂シート側の面に、熱可塑性樹脂が射出成形されてなることを特徴とする加飾成形品。
【発明の詳細な説明】
【技術分野】
【０００１】
本発明は、マット層を有する多層の艶消し樹脂フィルムに関する。また、本発明は、この艶消し樹脂フィルムを用いてなる加飾フィルム、加飾シート、さらには加飾成形品に関する。
【背景技術】
【０００２】
従来、艶消し処理を行う対象基材としては、一般的にプラスチック板、例えばアクリル樹脂板やポリカーボネート樹脂板が用いられ、熱成形などにより表面に艶消し形状が形成され、意匠性成形体として用いられている。これに対し、近年では、かかる意匠性成形体の製造方法として、射出成形同時貼合法などのフィルム貼合法が採用されることが多くなっており、艶消し樹脂フィルムへの要望が高まっている。
【０００３】
艶消し樹脂フィルムとしては、フィルム化時やフィルム化後に型で艶消し形状を転写したものや、原料樹脂に艶消し剤を添加してフィルム化したものが知られているが（例えば特許文献１、２参照）、前者は、射出成形同時貼合時に艶戻りが生じ易いという問題があり、後者は、マット面（艶消し面）と反対側の面に絵柄の印刷などの加飾が施された場合に加飾抜けが生じ易く、またコスト高になり易いという問題がある。これら単層の艶消し樹脂フィルムの問題を解決するため、マット層（艶消し層）を有する多層の艶消し樹脂フィルムが検討されており、例えば、特開２００３−２１１５９８号公報（特許文献３）には、熱硬化性樹脂又は光硬化性樹脂と無機系微粒子により樹脂フィルム基体にマット層（艶消し層）を形成したものが開示されている。また、特開２００２−２７３８３５号公報（特許文献４）には、艶消し剤を含む樹脂層と艶消し剤を含まない樹脂層とを共押出成形や熱ラミネートにより積層したものが開示されている。
【０００４】
【特許文献１】特開平３−２３７１３４号公報
【特許文献２】特開平１０−２３７２６１号公報
【特許文献３】特開２００３−２１１５９８号公報
【特許文献４】特開２００２−２７３８３５号公報
【発明の開示】
【発明が解決しようとする課題】
【０００５】
特許文献３に開示の艶消し樹脂フィルムは、成形時にマット層が割れ易いという問題がある。また、特許文献４に開示の艶消し樹脂フィルムは、マット面と反対側の面に加飾が施された場合にマット面側から見える加飾が白濁して不鮮明になり易いという問題がある。
【０００６】
そこで、本発明の目的は、成形時にマット層が割れ難く、かつマット面と反対側の面に加飾が施された場合にマット面側から加飾が鮮明に見える艶消し樹脂フィルムを提供することにある。そして、この艶消しフィルムを用いて、意匠性に優れた加飾フィルム、加飾シート、さらには加飾成形品を提供することにある。
【０００７】
本発明者は鋭意検討の結果、透明樹脂層の一方の面に透明樹脂及び透明微粒子を含むマット層が共押出成形により積層されてなる艶消し樹脂フィルムであって、所定の光沢度及びヘイズを有するものが、上記目的に適うことを見出し、本発明に至った。
【課題を解決するための手段】
【０００８】
すなわち、本発明は、透明樹脂層の一方の面に、透明樹脂及び透明微粒子を含むマット層が共押出成形により積層されてなる艶消し樹脂フィルムであって、マット層の表面の６０度鏡面光沢度Ｇｓが１１〜７０％であり、前記ＧｓとヘイズＨとが式：Ｈ（％）＜１１００／Ｇｓ（％）の関係を満たすことを特徴とする艶消し樹脂フィルムを提供するものである。
【０００９】
また、本発明によれば、上記艶消し樹脂フィルムの透明樹脂層側の面に、加飾が施されてなることを特徴とする加飾フィルム、及びこの加飾フィルムの加飾側の面に、熱可塑性樹脂シートが積層されてなることを特徴とする加飾シートが提供され、さらには、上記加飾フィルムの加飾側の面又は上記加飾シートの熱可塑性樹脂シート側の面に、熱可塑性樹脂が射出成形されてなることを特徴とする加飾成形品が提供される。
【発明の効果】
【００１０】
本発明の艶消し樹脂フィルムは、成形時にマット層が割れ難く、かつマット面と反対側の面に加飾が施された場合にマット面側から加飾が鮮明に見えるので、このフィルムを用いることにより、意匠性に優れる加飾フィルム、加飾シート、さらには加飾成形品を得ることができる。
【発明を実施するための最良の形態】
【００１１】
本発明の艶消し樹脂フィルムは、透明樹脂層の一方の面に、透明樹脂及び透明微粒子を含むマット層が共押出成形により積層されてなるものである。そして、該マット層の表面の６０度鏡面光沢度Ｇｓは、１１〜７０％であり、好ましくは１３〜６０％であり、より好ましくは１５〜５０％である。Ｇｓが１１％を下回ると、艶消し効果が強すぎて透明性を保ち難くなり、フィルムが白くくすんで見え易くなるため、マット面と反対側の面に絵柄の印刷などの加飾が施された場合に、マット面側から見える加飾が白濁して不鮮明になり易い。Ｇｓが７０％を上回ると、艶消し効果が十分でない。
【００１２】
また、本発明の艶消し樹脂フィルムは、そのヘイズＨが、上記６０度鏡面光沢度Ｇｓとの関係で、式：Ｈ（％）＜１１００／Ｇｓ（％）を満たすものであり、好ましくは式：Ｈ（％）＜１０５０／Ｇｓ（％）を満たすものであり、より好ましくは式：Ｈ（％）＜１０００／Ｇｓ（％）を満たすものである。このようにＨとＧｓが所定の式を満たすことで、透明性が優れた艶消し樹脂フィルムとなり、マット面と反対側の面に加飾が施された場合に、マット面側から見える加飾が鮮明になる。
【００１３】
さらに、本発明の艶消し樹脂フィルムは、１５０℃で２倍に１軸延伸した後の延伸フィルムの状態において、マット層の表面の６０度鏡面光沢度Ｇｓ’とヘイズＨ’とが、好ましくは式：Ｈ’（％）＜１１００／Ｇｓ’（％）の関係を満たすものであり、より好ましくは式：Ｈ’（％）＜１０５０／Ｇｓ’（％）の関係を満たすものであり、さらに好ましくは式：Ｈ’（％）＜１０００／Ｇｓ’（％）の関係を満たすものである。
【００１４】
また、本発明の艶消し樹脂フィルムは、そのマット層の表面の６０度鏡面光沢度Ｇｓが、上記延伸後のマット層の表面の６０度鏡面光沢度Ｇｓ’との関係で、好ましくは式：｜Ｇｓ−Ｇｓ’｜／Ｇｓ＜０．４５を満たすものであり、より好ましくは式：｜Ｇｓ−Ｇｓ’｜／Ｇｓ＜０．４０を満たすものである。
【００１５】
このようにＨ’とＧｓ’が所定の式を満たすことで、熱成形などの成形後、例えば射出成形同時貼合などのフィルム貼合後やその前の真空成形や圧空成形などの予備成形後においても、優れた艶消し効果と透明性を維持する艶消し樹脂フィルムとなる。
【００１６】
上記の如き所定の光学特性を有する本発明の艶消し樹脂フィルムは、透明樹脂を必須とする透明樹脂層の構成材料と、透明樹脂及び透明微粒子を必須とするマット層の構成材料とを、共押出成形により多層フィルム化することで、透明樹脂層の一方の面に、透明樹脂に透明微粒子が分散してなるマット層を積層し、その際、各層の組成や厚さ、共押出成形の条件などを調整することにより、製造することができる。
【００１７】
透明樹脂層及びマット層を構成する各透明樹脂としては、例えば、アクリル系樹脂、スチレン系樹脂、塩化ビニル系樹脂、オレフィン系樹脂、ポリウレタン樹脂、ポリエステル樹脂、ポリカーボネート樹脂が挙げられる。中でも、透明性や耐候性の点から、アクリル系樹脂が好ましく用いられ、特にメタクリル樹脂が好ましく用いられる。
【００１８】
メタクリル樹脂は、メタクリル酸エステルを主体とする単量体を重合させてなる重合体であり、メタクリル酸エステルの単独重合体であってもよいし、メタクリル酸エステル５０重量％以上とこれ以外の単量体５０重量％以下との共重合体であってもよい。ここで、メタクリル酸エステルとしては、通常、メタクリル酸のアルキルエステルが用いられる。
【００１９】
メタクリル樹脂の好ましい単量体組成は、全単量体の合計１００重量％を基準として、好ましくは、メタクリル酸アルキルが５０〜１００重量％、アクリル酸アルキルが０〜５０重量％、これら以外の単量体が０〜４９重量％であり、より好ましくは、メタクリル酸アルキルが５０〜９９．９重量％、アクリル酸アルキルが０．１〜５０重量％、これら以外の単量体が０〜４９重量％であり、さらに好ましくは、メタクリル酸アルキルが５０〜９９．５重量％、アクリル酸アルキルが０．５〜５０重量％、これら以外の単量体が０〜４９重量％である。
【００２０】
メタクリル酸アルキルとしては、例えば、メタクリル酸メチル、メタクリル酸エチル、メタクリル酸ブチル、メタクリル酸２−エチルヘキシルが挙げられ、そのアルキル基の炭素数は通常１〜８、好ましくは１〜４である。中でも、メタクリル酸メチルが好ましく用いられる。
【００２１】
アクリル酸アルキルとしては、例えば、アクリル酸メチル、アクリル酸エチル、アクリル酸ブチル、アクリル酸２−エチルヘキシルが挙げられ、そのアルキル基の炭素数は通常１〜８、好ましくは１〜４である。
【００２２】
メタクリル酸アルキル及びアクリル酸アルキル以外の単量体は、単官能単量体、すなわち分子内に重合性の炭素−炭素二重結合を１個有する化合物であってもよいし、多官能単量体、すなわち分子内に重合性の炭素−炭素二重結合を少なくとも２個有する化合物であってもよいが、単官能単量体が好ましく用いられる。
【００２３】
単官能単量体としては、例えば、スチレン、α−メチルスチレン、ビニルトルエンのような芳香族アルケニル化合物、アクリロニトリル、メタクリロニトリルのようなアルケニルシアン化合物、アクリル酸、メタクリル酸、無水マレイン酸、Ｎ−置換マレイミドが挙げられる。
【００２４】
多官能単量体としては、例えば、エチレングリコールジメタクリレート、ブタンジオールジメタクリレート、トリメチロールプロパントリアクリレートのような多価アルコールのポリ不飽和カルボン酸エステル、アクリル酸アリル、メタクリル酸アリル、ケイ皮酸アリルのような不飽和カルボン酸のアルケニルエステル、フタル酸ジアリル、マレイン酸ジアリル、トリアリルシアヌレート、トリアリルイソシアヌレートのような多塩基酸のポリアルケニルエステル、ジビニルベンゼンのような芳香族ポリアルケニル化合物が挙げられる。
【００２５】
なお、上記のメタクリル酸アルキル、アクリル酸アルキル、及びこれら以外の単量体は、それぞれ、必要に応じてそれらの２種以上を用いてもよい。
【００２６】
メタクリル樹脂は、耐熱性の点から、そのガラス転移温度が４０℃以上であるのが好ましく、６０℃以上であるのがより好ましい。このガラス転移温度は、単量体の種類やその割合を調整することにより、適宜設定することができる。
【００２７】
メタクリル樹脂は、その単量体成分を、懸濁重合、乳化重合、塊状重合などにより重合させることにより、調製することができる。その際、好適なガラス転移温度を得るため、又は好適な多層フィルムへの成形性を示す粘度を得るため、重合時に連鎖移動剤を使用することが好ましい。連鎖移動剤の量は、単量体の種類やその割合などに応じて、適宜調整すればよい。
【００２８】
マット層を構成する透明微粒子としては、例えば、アクリル系やスチレン系などの架橋粒子、タルク、ガラスビーズ、シリコーン粒子が挙げられる。中でも、屈折率やサイズを制御し易い点から、アクリル系の架橋粒子が好ましく用いられる。
【００２９】
透明微粒子は、その屈折率Ｎｄとマット層を構成する透明樹脂の屈折率Ｎｂとの差（｜Ｎｄ−Ｎｂ｜）が０．０１以下であるのが好ましく、０．００８以下であるのがより好ましく、０．００５以下であるのがさらに好ましい。｜Ｎｄ−Ｎｂ｜があまり大きいと、ヘイズが高くなり易く、前記式：Ｈ（％）＜１１００／Ｇｓ（％）を満たし難くなる。
【００３０】
透明微粒子の体積平均粒径は、３〜１０μｍであるのが好ましく、４〜９μｍであるのがより好ましく、４．５〜８μｍであるのがさらに好ましい。体積平均粒径があまり小さいと、光沢を下げ所望のマット感とするためにマット層中の透明微粒子の量を多くする必要があり、経済的でないうえ、フィルムが脆く割れ易くなるため、好ましくない。体積平均粒径があまり大きいと、前記式：Ｈ（％）＜１１００／Ｇｓ（％）を満たすことが困難となり、ざらついたマット感となるため、好ましくない。
【００３１】
透明樹脂層を構成する透明樹脂層及び／又はマット層を構成する透明樹脂にゴム粒子を配合して、その組成物により透明樹脂層及び／又はマット層を構成することで、得られる艶消し樹脂フィルムの柔軟性や強度を向上させることができる。
【００３２】
ゴム粒子としては、例えば、アクリル系、ブタジエン系、スチレン−ブタジエン系、オレフィン系の各ゴム粒子が挙げられるが、中でも、耐候性の点から、アクリル系ゴム粒子が好ましく用いられる。なお、透明樹脂層及びマット層の両方にゴム粒子を含有させる場合、両ゴム粒子は、互いに同じものであってもよいし、異なるものであってもよい。
【００３３】
アクリル系ゴム粒子は、アルキル基の炭素数が４〜８であるアクリル酸アルキルと多官能単量体とを、必要に応じて他の単官能単量体と共に、共重合させてなるゴム弾性体を含有するものであるのがよい。このようなゴム弾性体からなる単層のアクリル系ゴム粒子の他、このようなゴム弾性体を一つの層とする多層構造のアクリル系ゴム粒子も使用できる。ここで用いる多官能単量体は、１分子中に少なくとも２個の重合性炭素−炭素二重結合を有する化合物であり、例えば、（メタ）アクリル酸アリルや（メタ）アクリル酸メタリルのような不飽和カルボン酸のアルケニルエステル、マレイン酸ジアリルのような二塩基酸のジアルケニルエステル、アルキレングリコールジ（メタ）アクリレートのようなグリコール類の不飽和カルボン酸ジエステルが挙げられる。また、任意に共重合成分とされる他の単官能単量体としては、例えば、スチレン、核アルキル置換スチレン、α−メチルスチレン、アクリロニトリルが挙げられる。
【００３４】
多層構造のアクリル系ゴム粒子は、例えば、アクリル酸アルキルと多官能単量体とを共重合させてなるゴム弾性体の層のまわりに、メタクリル酸メチルを主体とする単量体を重合させてなる硬質重合体の層が形成されたものであることができ、２層、３層又はそれより多くの層からなるものが包含される。２層構造のアクリル系ゴム粒子としては、例えば、内層がアクリル酸アルキルと多官能単量体とを共重合させてなるゴム弾性体であり、外層がメタクリル酸メチルを主体とする単量体を重合させてなる硬質重合体であるものが挙げられる。３層構造のアクリル系ゴム粒子としては、例えば、最内層がメタクリル酸メチルを主体とする単量体を重合させてなる硬質重合体であり、中間層がアクリル酸アルキルと多官能単量体とを共重合させてなるゴム弾性体であり、最外層がメタクリル酸メチルを主体とする単量体を重合させてなる硬質重合体であるものが挙げられる。最内層は、メタクリル酸メチルの他に少量の多官能単量体を用い、架橋されているのが好ましい。かかる３層構造のアクリル系ゴム粒子は、例えば、特公昭５５−２７５７６号公報（米国特許第３７９３４０２号明細書）に記載の方法によって製造することができる。本発明においては、少なくとも２層の多層構造を有するゴム粒子を用いるのが好ましく、さらにフィルムとしたときの表面硬度向上の観点からは、３層構造のゴム粒子を用いるのが一層好ましい。
【００３５】
かかるアクリル系ゴム粒子の平均粒径は、ゴム弾性体の層の数平均径で表して、通常５０ｎｍ以上、好ましくは８０ｎｍ以上、より好ましくは１５０ｎｍ以上であり、また通常５００ｎｍ以下、好ましくは３５０ｎｍ以下、より好ましくは３００ｎｍ以下である。平均粒径があまり小さいと、得られるフィルムの耐衝撃性が低くなる傾向にあり、あまり大きいと、透明性が低くなる傾向にある。
【００３６】
なお、最外層がメタクリル酸メチルを主体とする単量体を重合させてなる硬質重合体であり、その中にゴム弾性体が包み込まれているアクリル系ゴム粒子は、それを母体のアクリル系樹脂に混合すると、ゴム粒子の最外層が母体のアクリル系樹脂と混和するため、その断面において酸化ルテニウムによるゴム弾性体部分への染色を施し、電子顕微鏡で観察した場合、そのゴム粒子が、最外層を除いた状態の粒子として観察される。具体的には、内層がゴム弾性体であり、外層がメタクリル酸メチルを主体とする単量体を重合させてなる硬質重合体である２層構造のアクリル系ゴム粒子を用いた場合には、そのゴム弾性体部分が染色されて単層構造の粒子として観察され、また、最内層がメタクリル酸メチルを主体とする単量体を重合させてなる硬質重合体であり、中間層がゴム状弾性体であり、最外層がメタクリル酸メチルを主体とする単量体を重合させてなる硬質重合体である３層構造のアクリル系ゴム粒子を用いた場合には、最内層である粒子中心部分が染色されず、中間層のゴム弾性体部分のみが染色された２層構造の粒子として観察されることになる。ゴム弾性体の層の数平均径は、このようにゴム粒子を母体樹脂に混合して断面を酸化ルテニウムで染色したときに、染色されてほぼ円形状に観察される部分の径の数平均値である。
【００３７】
先に述べたように、透明樹脂層及び／又はマット層にゴム粒子を含有させることにより、得られる艶消し樹脂フィルムの柔軟性や強度を向上させることができるが、マット層の表面硬度の点からは、マット層にはゴム粒子を含有させないのが好ましい。したがって、艶消し樹脂フィルムの柔軟性や強度とマット層の表面硬度とのバランスの点では、透明樹脂層のみにゴム粒子を含有させ、マット層にはゴム粒子を含有させないのが好ましい。透明樹脂層に含まれるゴム粒子の量は、透明樹脂に含まれる透明樹脂及びゴム粒子の合計１００重量％を基準に１０〜６０重量％であるのがよい。また、艶消し樹脂フィルムの柔軟性や強度を重視する場合は、マット層にもゴム粒子を含有させるのが好ましいが、その場合でも、マット層の表面硬度を考慮して、マット層に含まれるゴム粒子の量を、マット層に含まれる透明樹脂及びゴム粒子の合計１００重量部を基準に１５重量％以下と少なめににするか、或いは、マット層に含まれる透明樹脂及びゴム粒子の合計１００重量％を基準とするマット層に含まれるゴム粒子の量を、透明樹脂層に含まれる透明樹脂及びゴム粒子の合計１００重量％を基準とする透明樹脂層に含まれるゴム粒子の量よりも少なくするのがよい。
【００３８】
なお、透明樹脂層及びマット層には、必要に応じて他の成分、例えば、紫外線吸収剤、有機系染料、無機系染料、顔料、酸化防止剤、帯電防止剤、界面活性剤を含有させてもよい。
【００３９】
以上説明した透明樹脂を必須とする透明樹脂層の構成材料と、透明樹脂及び透明微粒子を必須とするマット層の構成材料とを、共押出成形により多層フィルム化することで、具体的には、両構成材料をそれぞれ押出機にて溶融させ、フィードブロック法やマルチマニホールド法を用いて積層し、得られた多層フィルム状の溶融物をロールやベルトに密着させて、冷却、成形することで、透明樹脂層の一方の面にマット層が積層されてなる艶消し樹脂フィルムが得られる。
【００４０】
このときのロールやベルトの本数や配置、材質は適宜選択されるが、溶融物を２本の金属ロール間又は金属ロールと金属ベルトに接触、通過させて、ロールやベルトの表面を転写させる方法が、フィルム表面の面精度を高め、加飾性を向上させるうえで好ましい。また、金属剛性ロールと、金属弾性ロールにより、面で溶融物の両面を接触、通過させる方法は、成形時の歪みを低減させ、強度や熱収縮性の異方性を低減したフィルムを得るのに好適である。金属弾性ロールとしては、例えば、軸ロールと、この軸ロールの外周面を覆うように配置され、溶融物に接触する円筒形の金属製薄膜とを備えており、これら軸ロールと金属製薄膜との間に水や油などの温度制御された流体が封入されたものや、ゴムロールの表面に金属ベルトを巻いたものが例として挙げられる。このような金属弾性ロールと金属剛性ロールとの間に溶融物を挟み込むと、金属弾性ロールが溶融物を介して金属剛性ロールの外周面に沿って凹状に弾性変形する。これにより、金属剛性ロール及び金属弾性ロールは、溶融物に対して面接触で圧着するので、これらロール間に挟み込まれる溶融物は面状に均一加圧されながら成形される。溶融物のマット層側を金属弾性ロールに接触させて成形すると、透明微粒子が透明樹脂中に押し込まれるのを抑制することができるので、マット調の外観が損なわれるのを抑制することができ、所望のマット性を有する艶消し樹脂フィルムを得ることができる。
【００４１】
例えば、ダイから押し出された溶融物は、金属弾性ロールである第一冷却ロールと金属剛性ロールである第二冷却ロールとの間に挟み込み、第二冷却ロールに密着して巻きつけながら、第二冷却ロールと第三冷却ロールとの間に挟み込み、第三冷却ロールに巻きつけて冷却する。その際、第四以降の冷却ロールを使用する場合もある。この冷却過程で、マット層が、第一冷却ロールと第二冷却ロールとの間では第一冷却ロールと接触する側にあり、次いで第二冷却ロール外側にて冷却される。さらに、その後通過する第二冷却ロールと第三冷却ロールとの間は、通常の共押出成形と異なり密着させず、フィルムの全厚より僅かに広い間隔を保つのが好ましい。第二冷却ロール外側にてマット層が急冷されることで、透明樹脂と透明微粒子との熱収縮率の違いにより、透明微粒子が表面により多く突出する。また、第二冷却ロールと第三冷却ロールとの間でフィルムに線圧がかからないことにより、突出した透明微粒子が押し戻されず、適度な凹凸を有する表面状態となる。
【００４２】
こうして得られる艶消し樹脂フィルムは、その厚さが通常２０〜８００μｍであり、好ましくは３０〜３００μｍであり、より好ましくは５０〜１５０μｍである。あまり厚い艶消し樹脂フィルムは、例えば自動車内装材として成形する際に成形加工に時間がかかると共に、物性や意匠性の向上効果が小さく、コストも高くなる。一方、あまり薄い艶消し樹脂フィルムは、押出成形による製膜自体が、機械的制約により困難になると共に、破断強度が小さくなり、生産不具合の発生確率が高くなる。艶消し樹脂フィルムの厚さは、製膜速度、Ｔ型ダイスの吐出口厚み、ロールの間隙などを調節することにより、調整できる。
【００４３】
マット層は、その厚さが艶消し樹脂フィルム全体の厚さの５０％以下であるのがよい。また、その厚さは、好ましくは５〜１００μｍであり、より好ましくは７〜５０μｍであり、さらに好ましくは８〜１５μｍである。マット層が薄すぎると、透明微粒子の平均粒子径よりも小さくなって透明微粒子を均一に分散させることが難しくなり、斑が生じ、前記式：Ｈ（％）＜１１００／Ｇｓ（％）を満たし難くなる。また、マット層が厚すぎると、透明微粒子の必要量が増え、コストが増加するため好ましくない。
【００４４】
本発明の艶消し樹脂フィルムは、加飾フィルム、特に射出成形同時貼合用の加飾フィルムとして好ましく用いられる。この加飾フィルムは、透明樹脂層側の面に加飾が施されたものであるのがよい。
【００４５】
加飾方法としては、例えば、連続グラビア印刷やシルク印刷などにより表面に木目調や各種デザインなどの直接印刷を施す方法、蒸着やスパッタリングなどにより金属メッキ調の加飾を施す方法、印刷や蒸着などで加飾が施された他の樹脂フィルムをラミネートする方法が挙げられる。
【００４６】
加飾フィルムは、その加飾側の面に、バッキング材として熱可塑性樹脂シートを積層して、加飾シートとすることもできる。熱可塑性樹脂シートを構成する樹脂としては、例えば、ＡＢＳ（アクリロニトリル−ブタジエン−スチレン共重合体）樹脂、オレフィン系樹脂、アクリル系樹脂、塩化ビニル系樹脂、ポリウレタン樹脂、ポリエステル樹脂が挙げられる。熱可塑性樹脂シートの厚さは、通常０．１〜２ｍｍである。
【００４７】
このような加飾フィルム又は加飾シートを、マット層側が表側に配置されるように、熱可塑性樹脂成形品に積層することにより、すなわち加飾フィルムであれば、加飾側の面に熱可塑性樹脂成形品を積層することにより、また加飾シートであれば、熱可塑性樹脂シート側の面に熱可塑性樹脂成形品を積層することにより、加飾成形品を得ることができる。熱可塑性樹脂成形品を構成する樹脂としては、例えば、ＡＢＳ樹脂、オレフィン系樹脂、アクリル系樹脂、塩化ビニル系樹脂、ポリウレタン樹脂、ポリエステル樹脂が挙げられる。
【００４８】
加飾成形品を得るための方法としては、射出成形同時貼合法が有利に採用される。射出成形同時貼合法は、加飾フィルム又は加飾シートを予備成形することなく、射出成形金型内に挿入し、そこに溶融樹脂を射出して、射出成形品を形成すると同時に、その成形品に加飾フィルム又は加飾シートを貼合する方法（狭義の射出成形同時貼合法と呼ばれることがある）、加飾フィルム又は加飾シートを真空成形や圧空成形などにより予備成形してから射出成形金型内に挿入し、そこに溶融樹脂を射出して、射出成形品を形成すると同時に、その成形品に加飾フィルム又は加飾シートを貼合する方法（インサート成形法と呼ばれることがある）、加飾フィルム又は加飾シートを射出成形金型内で真空成形や圧空成形などにより予備成形した後、そこに溶融樹脂を射出して、射出成形品を形成すると同時に、その成形品に加飾フィルム又は加飾シートを貼合する方法（インモールド成形法と呼ばれることがある）によって行うことができる。射出成形同時貼合法のさらに詳しい説明は、例えば、特公昭６３−６３３９号公報、特公平４−９６４７号公報、特開平７−９４８４号公報に記載されている。
【実施例】
【００４９】
以下、本発明の実施例を示すが、本発明はこれらによって限定されるものではない。例中、含有量ないし使用量を表す％は、特記ないかぎり重量基準である。また、各物性の測定方法は次のとおりである。
【００５０】
〔ヘイズ（Ｈ及びＨ’）〕
フィルムから１００ｍｍ角の試験片を作製し、（株）村上色彩技術研究所のＨＲ−１００を使用して、透明樹脂層側を光源側として、ＪＩＳ  Ｋ７１３６に従って測定した。
【００５１】
〔６０度鏡面光沢度（Ｇｓ及びＧｓ’）〕
ヘイズの測定に用いた試験片と同じものを用い、ミノルタ（株）の光沢計ＧＭ−２６８を使用して、マット層の表面の６０度鏡面光沢度をＪＩＳ  Ｚ８７４１に従って測定した。
【００５２】
〔鉛筆硬度〕
マット層の表面の鉛筆硬度をＪＩＳ  Ｋ５６００に従って測定した。
【００５３】
各例で使用した透明樹脂層（Ａ）、マット層（Ｂ）を構成する材料は、次のとおりである。
【００５４】
〔メタクリル樹脂〕
メタクリル樹脂として、メタクリル酸メチル９７．８％とアクリル酸メチル２．２％とからなる単量体のバルク重合により得られた、ガラス転移温度が１０４℃であり、屈折率（Ｎｂ）が１．４９０である熱可塑性重合体のペレットを用いた。なお、このガラス転移温度は、ＪＩＳ  Ｋ７１２１：１９８７に従い、示差走査熱量測定により加熱速度１０℃／分で求めた補外ガラス転移開始温度である。
【００５５】
〔透明微粒子〕
透明微粒子として、次のものを用いた。
透明微粒子（ａ）：積水化成品工業（株）のＭＢＸ−５Ｈ（屈折率Ｎｄ＝１．４９５、体積平均粒径５．１μｍ）。
透明微粒子（ｂ）：積水化成品工業（株）のＸＸ−２１９Ｋ（屈折率Ｎｄ＝１．５０５、体積平均粒径４．０μｍ）。
透明微粒子（ｃ）：積水化成品工業（株）のＸＸ−２４Ｋ（屈折率Ｎｄ＝１．５１５、体積平均粒径５．３μｍ）。
透明微粒子（ｄ）：積水化成品工業（株）のＭＢＸ−５（屈折率Ｎｄ＝１．４９５、体積平均粒径５．０μｍ）。
【００５６】
〔アクリルゴム粒子〕
アクリルゴム粒子として、最内層がメタクリル酸メチル９３．８％とアクリル酸メチル６％とメタクリル酸アリル０．２％とからなる単量体の重合により得られた硬質重合体であり、中間層がアクリル酸ブチル８１％とスチレン１７％とメタクリル酸アリル２％とからなる単量体の重合により得られた弾性重合体であり、最外層がメタクリル酸メチル９４％とアクリル酸メチル６％とからなる単量体の重合により得られた硬質重合体であり、最内層／中間層／最外層の重量割合が３５／４５／２０であり、中間層の弾性重合体の層の数平均径が２２０ｎｍである、乳化重合法による球形３層構造のゴム粒子を用いた。なお、この数平均径は、以下の方法により求めた値である。
【００５７】
（平均径の測定）
アクリルゴム粒子をメタクリル樹脂と混合してフィルム化し、得られたフィルムを適当な大きさに切り出し、切片を０．５％四酸化ルテニウム水溶液に室温で１５時間浸漬し、該ゴム粒子中の弾性重合体の層を染色した。さらに、ミクロトームを用いて約８０ｎｍの厚さにサンプルを切断した後、透過型電子顕微鏡で写真撮影を行った。この写真から無作為に１００個の染色された弾性重合体の層を選択し、その各々の径を算出した後、その数平均値を求めた。
【００５８】
実施例１〜１０、比較例１〜４
メタクリル樹脂８０部及びアクリルゴム粒子２０部をスーパーミキサーで混合し、二軸押出機を用いて溶融混練して、透明樹脂層用の樹脂組成物をペレットとして得た。また、メタクリル樹脂、アクリルゴム粒子及び表１に示す透明微粒子（ａ）〜（ｃ）のいずれかを、表１に示す割合でスーパーミキサーで混合し、二軸押出機を用いて溶融混練して、マット層用の樹脂組成物をペレットとして得た。
【００５９】
次いで、透明樹脂層用の樹脂組成物を６５ｍｍφ一軸押出機〔東芝機械（株）製〕で、マット層用の樹脂組成物を４５ｍｍφ一軸押出機〔東芝機械（株）製〕で、それぞれ溶融させ、フィードブロック法にて溶融積層一体化させ、設定温度２６５℃のＴ型ダイスを介して押し出した。得られたフィルム状物を、第一冷却ロールが金属弾性ロールであり、第二冷却ロール及び第三冷却ロールがそれぞれ金属剛性ロールである、３本のロールからなる冷却ユニットを通すことにより成形し、全体の厚さが１２５μｍである２層構成の艶消し樹脂フィルムを製造した。その際、フィードブロックのピンの調整により、マット層側が第一冷却ロールと接触する側とした。また、その際、第一冷却ロールと第二冷却ロールはフィルムに面で密着するようにし、第二冷却ロールと第三冷却ロールの間は密着させず０．５ｍｍ間隔を空けてフィルムを通した。各押出機の時間当たりの樹脂組成物の消費量から層厚の比を計算し、この比と全体の厚さから、透明樹脂層の厚さとマット層の厚さを計算し、さらに全体の厚さに対するマット層の厚さの割合を求めて、これらの値を表１に示した。なお、透明微粒子（ａ）、（ｂ）及び（ｃ）の各屈折率（Ｎｄ）とメタクリル樹脂の屈折率（Ｎｂ）との差（｜Ｎｄ−Ｎｂ｜）は、それぞれ０．００５、０．０１５及び０．０２５である。
【００６０】
得られた艶消し樹脂フィルムについて、ヘイズＨおよび６０度鏡面光沢度Ｇｓを測定し、さらに１１００／Ｇｓ（％）を求めて、これらの値を表２に示した。また、得られた艶消し樹脂フィルムについて、鉛筆硬度を測定し、結果を表２に示した。
【００６１】
また、得られた艶消し樹脂フィルムから幅方向５０ｍｍ×押出方向１５０ｍｍの試験片を作製し、インストロン社のＩＮＳＴＲＯＮ５５００Ｒを使用して、チャック間５０ｍｍにセットし、１５０℃にて５０ｍｍ／ｍｉｎの速度で、チャック間１００ｍｍまで引っ張ることにより、押出方向に２倍に一軸延伸した。この延伸後のフィルムについて、中央付近のヘイズＨ’及び６０度鏡面光沢度Ｇｓ’を測定し、さらに１１００／Ｇｓ’（％）と｜Ｇｓ−Ｇｓ’｜／Ｇｓを求めて、これらの値を表２に示した。
【００６２】
実施例１〜１０で得られた艶消しフィルムは、式：Ｈ（％）＜１１００／Ｇｓ（％）、式：Ｈ’（％）＜１１００／Ｇｓ’（％）、及び式：｜Ｇｓ−Ｇｓ’｜／Ｇｓ＜０．４５を満たし、延伸前後において、白っぽさは見られず、外観も良好だった。一方、比較例１〜４で得られた艶消しフィルムは、式：｜Ｇｓ−Ｇｓ’｜／Ｇｓ＜０．４５を満たすが、式：Ｈ（％）＜１１００／Ｇｓ（％）、及び式：Ｈ’（％）＜１１００／Ｇｓ’（％）を満たさず、延伸前後において、外観は良好だったが、白っぽさが目立った。
【００６３】
比較例５、６
メタクリル樹脂８０部及びアクリルゴム粒子２０部をタンブラー型混合機で混合し、二軸押出機を用いて溶融混練して、樹脂組成物をペレットとして得た。次いで、この樹脂組成物を６５ｍｍφ一軸押出機〔東芝機械（株）製〕で溶融させ、Ｔ型ダイスを介して押し出した。得られたフィルム状物を、上と同じ３本のロールからなる冷却ユニットを通すことにより、各冷却ロールに両面を完全に接触させて成形し、厚さ１２５μｍのアクリル系樹脂フィルムを得た。
【００６４】
次に、透明微粒子（ｄ）１８部、アクリルポリオールを含む塗料〔大日精化工業（株）のトップコート剤ＰＴＣ−ＮＴ  Ｕ−６０５メヂウム（Ａ１）〕５５部、及び溶剤〔大日精化工業（株）のＰＴＣ−ＮＴ  Ｎｏ．２〕２７部を混合し、透明微粒子分散液とした。この透明微粒子分散液１５．４部（比較例５）又は２３．１部（比較例６）、アクリルポリオールを含む塗料（同上）６１．５部（比較例５）又は５３．８部（比較例６）、イソシアネート系の硬化剤〔大日精化工業（株）のトップコート剤Ｎｏ．７３〕７．７部、及び溶剤（同上）１５．４部を混合し、この調合塗料を上で得たアクリル系樹脂フィルムの片面に、バーコーター＃６を使用して塗布し、その後、６０℃のオーブン中に２時間放置して、乾燥及び硬化を行った。これにより、片面にマット層を有する艶消し樹脂フィルムを得た。なお、透明微粒子（ｄ）の屈折率（Ｎｄ）と、マット層を構成するバインダー樹脂（透明微粒子以外）の屈折率（Ｎｂ）とは、ほぼ等しかった（｜Ｎｄ−Ｎｂ｜＝０）。
【００６５】
得られた艶消し樹脂フィルムについて、ヘイズＨおよび６０度鏡面光沢度Ｇｓを測定し、さらに１１００／Ｇｓ（％）を求めて、これらの値を表２に示した。また、得られた艶消し樹脂フィルムについて、鉛筆硬度を測定し、結果を表２に示した。
【００６６】
また、得られた艶消し樹脂フィルムについて、先と同様にアクリル系樹脂フィルムの押出方向に２倍に一軸延伸したところ、マット層全体に細かいひび割れが生じた。この延伸後のフィルムについて、中央付近のヘイズＨ’及び６０度鏡面光沢度Ｇｓ’を測定し、さらに１１００／Ｇｓ’（％）と｜Ｇｓ−Ｇｓ’｜／Ｇｓを求めて、これらの値を表２に示した。
【００６７】
比較例５、６で得られた艶消しフィルムは、式：Ｈ（％）＜１１００／Ｇｓ（％）を満たすが、式：Ｈ’（％）＜１１００／Ｇｓ’（％）、及び式：｜Ｇｓ−Ｇｓ’｜／Ｇｓ＜０．４５を満たさず、延伸前においては、白っぽさは見られず、外観も良好だったが、延伸後においては、上記ひび割れにも起因して、白っぽさが目立ち、外観も悪かった。
【００６８】
【表１】
2010030248.tif 000002
【００６９】
【表２】
2010030248.tif 000003
【００７０】
実施例１〜１０及び比較例１〜４で得られた艶消し樹脂フィルムのマット面と反対側の面に、艶消し黒色塗料〔（株）ＧＳＩクレオスのＭｒ．ＣＯＬＯＲ３３〕を塗布し、マット面側から目視で観察した。Ｇｓが近いもの同士を比較したところ、実施例６は比較例１及び３に比べて、白っぽさが少ない鮮明な黒色が観察された。また、実施例３及び７は比較例２に比べて、白っぽさが少ない黒色が観察された。さらに、実施例４及び８は比較例４に比べて、Ｇｓが小さいにも関わらず、白っぽさが少ない黒色が観察された。
【００７１】
また、実施例１〜１０及び比較例１〜４で得られた艶消し樹脂フィルムを延伸した後のフィルムのマット面と反対側の面に、艶消し黒色塗料〔（株）ＧＳＩクレオスのＭｒ．ＣＯＬＯＲ３３〕を塗布し、マット面側から目視で観察した。Ｇｓ’が近いもの同士を比較したところ、実施例６は比較例１及び３に比べて、白っぽさが少ない鮮明な黒色が観察された。また、実施例７は比較例２に比べて、白っぽさが少ない黒色が観察された。さらに、実施例８は比較例４に比べて、白っぽさが少ない黒色が観察された。